(57)【要約】【課題】高度の親水性を備える多孔質膜を提供することを課題とする。【解決手段】ポリエチレンを含有し、前記ポリエチレンは、超高分子量ポリエチレンを含有し、前記超高分子量ポリエチレンの重量平均分子量（Ｍｗ）は、１×１０６以上であり、前記ポリエチレンは、少なくとも１種の親水性官能基を備えており、前記親水基官能基は、ＣＯＯＮａ基を有していることを特徴とする多孔質膜である。【選択図】なし【特許請求の範囲】
【請求項１】
少なくとも一方の面の水接触角が、８０°以下であり、
かつ、ＪＩＳ  Ｋ７２０９に準じて測定した吸水率が５０％以上であることを特徴とする、多孔質膜。
【請求項２】
ポリエチレンを含有し、
前記ポリエチレンは、超高分子量ポリエチレンを含有し、
前記超高分子量ポリエチレンの重量平均分子量（Ｍｗ）は、１×１０６以上であり、
前記ポリエチレンは、ＣＯＯＮａ基を有していることを特徴とする、多孔質膜。
【請求項３】
前記多孔質膜が備える空孔の細孔径が、２０〜１００ｎｍであることを特徴とする、請求項１または２に記載の多孔質膜。
【請求項４】
前記多孔質膜の少なくとも一方の面の水接触角が、８０°以下であり、
かつ、ＪＩＳ  Ｋ７２０９に準じて測定した吸水率が５０％以上であることを特徴とする、請求項１〜３のいずれかに記載の多孔質膜。
【請求項５】
少なくとも、ポリエチレンを含有する多孔質膜に、電離性放射線を照射する工程Ｉと、前記多孔質膜を、アクリル系モノマーを含有する溶液に浸漬する工程ＩＩと、前記多孔質膜を、水酸化ナトリウム水溶液に浸漬する工程ＩＩＩと、をこの順に有し、
前記ポリエチレンが、超高分子量ポリエチレンを含有し、
前記超高分子量ポリエチレンの重量平均分子量（Ｍｗ）は、１×１０６以上であることを特徴とする、多孔質膜の製造方法。
【請求項６】
前記工程ＩＩを経た後の前記多孔質膜のグラフト率が１５〜４０重量％であることを特徴とする、請求項５に記載の多孔質膜の製造方法。
【発明の詳細な説明】
【技術分野】
【０００１】
本発明は、多孔質膜および、その製造方法に関する。
【背景技術】
【０００２】
従来から、ポリエチレン樹脂製の多孔質膜が、電池用セパレータ、電解コンデンサー用隔離膜、液体フィルタ用濾過膜、ハウスラップ、透湿防水衣料などの用途に使用されている。これらポリエチレン樹脂製の多孔質膜のうち、超高分子量ポリエチレンを含有する樹脂組成物を湿式法（詳細は後述）で製膜した多孔質膜は、孔径分布の狭い微細空孔を表面／内部に有し、機械特性（引張強伸度、耐水圧など）にも優れるとの特徴を有し、上述した用途に好適に使用されている。
【０００３】
一方、ポリエチレン樹脂は疎水性を示すため、上述した用途のうち、例えば水溶液系の電解液を用いた電池のセパレータ、水処理用のフィルタ用濾過膜など親水性を必要とする用途に使用する場合は、超高分子量ポリエチレンを含有する多孔質膜を親水化処理した後に用いられることがある。
【０００４】
上述した親水化処理がなされた多孔質膜として、例えば、湿式法により製膜した超高分子量ポリエチレンを含有するポリエチレン多孔質膜にアクリル系モノマーをグラフト重合した親水性ポリエチレン多孔質膜が提案されている（特許文献１）。
【先行技術文献】
【特許文献】
【０００５】
【特許文献１】特開平９−３１２２６号公報
【発明の概要】
【発明が解決しようとする課題】
【０００６】
上記特許文献１に記載の親水性ポリエチレン多孔質膜においては、疎水性であるポリエチレンを親水化処理するため、ポリエチレン多孔質膜に電子線を照射した後、アクリル系モノマー水溶液に浸漬することにより親水性官能基であるカルボキシル基（ＣＯＯＨ基）をグラフト重合している。
【０００７】
しかし、本発明者らの知見によると、本方法のように、電子線を照射した疎水性のポリエチレン多孔質膜をアクリル系モノマー水溶液に浸漬し、カルボキシル基（ＣＯＯＨ基）をグラフト重合しただけでは、必ずしも親水化処理が充分ではなく、親水性に劣る、すなわち、水接触角が高く、さらに吸水率も劣る多孔質膜となる傾向にあるとの課題がある。
【０００８】
そこで、本発明はかかる課題に鑑み、水接触角が低く、吸水率の高い多孔質膜および、その製造方法を提供せんとするものである。
【課題を解決するための手段】
【０００９】
本発明は、かかる課題を解決するため、次のような構成を採用する多孔質膜および、その製造方法である。すなわち、
（１）少なくとも一方の面の水接触角が、８０°以下であり、かつ、ＪＩＳ  Ｋ７２０９に準じて測定した吸水率が５０％以上である多孔質膜、
（２）ポリエチレンを含有し、前記ポリエチレンは、超高分子量ポリエチレンを含有し、前記超高分子量ポリエチレンの重量平均分子量（Ｍｗ）は、１×１０６以上であり、前記ポリエチレンは、ＣＯＯＮａ基を有している多孔質膜、
（３）前記多孔質膜が備える空孔の細孔径が、２０〜１００ｎｍである（１）または（２）の多孔質膜、
（４）前記多孔質膜の少なくとも一方の面の水接触角が、８０°以下であり、
かつ、ＪＩＳ  Ｋ７２０９に準じて測定した吸水率が５０％以上である（１）〜（３）いずれかの多孔質膜、
（５）少なくとも、ポリエチレンを含有する多孔質膜に、電離性放射線を照射する工程Ｉと、前記多孔質膜を、アクリル系モノマーを含有する溶液に浸漬する工程ＩＩと、前記多孔質膜を、水酸化ナトリウム水溶液に浸漬する工程ＩＩＩと、をこの順に有し、前記ポリエチレンが、超高分子量ポリエチレンを含有し、前記超高分子量ポリエチレンの重量平均分子量（Ｍｗ）は、１×１０６以上である多孔質膜の製造方法、
（６）前記工程ＩＩを経た後の前記多孔質膜のグラフト率が１５〜４０重量％である（５）の多孔質膜の製造方法である。
【発明の効果】
【００１０】
本発明によれば、水接触角が低く、吸水率の高い多孔質膜および、その製造方法を提供することができる。
【発明を実施するための形態】
【００１１】
本発明の多孔質膜は、少なくとも一方の面の水接触角が、８０°以下であり、
かつ、ＪＩＳ  Ｋ７２０９に準じて測定した吸水率が５０％以上である。
【００１２】
また、本発明の多孔質膜は、ポリエチレンを含有し、前記ポリエチレンは、超高分子量ポリエチレンを含有し、前記超高分子量ポリエチレンの重量平均分子量（Ｍｗ）は、１×１０６以上であり、前記ポリエチレンは、ＣＯＯＮａ基を有している多孔質膜である。
【００１３】
つまり、本発明の多孔質膜は、後述する未処理の多孔質膜が含有するポリエチレンに親水性官能基を導入して得られるものである。ここで、上記のポリエチレンが上記の親水性官能基としてＣＯＯＮａ基を含むことにより、親水性に優れた多孔質膜を得られるものである。以下、順に説明する。
【００１４】
＜親水性官能基＞  
本発明の多孔質膜の含有するポリエチレンは、ＣＯＯＮａ基を有するものであることを特徴とする。ＣＯＯＮａ基は、疎水性のポリエチレン多孔質膜に親水性を付与し、多孔質膜の少なくとも一方の面と水との親和性を向上させる役割を果す。すなわち、本発明のように多孔質膜が有するポリエチレンがＣＯＯＮａ基を含むことにより、多孔質膜の親水性が大きく向上する。
【００１５】
親水性が向上する理由については定かではないが、一般的な親水性官能基であるヒドロキシ基（ＯＨ基）、カルボキシル基（ＣＯＯＨ基）が、水との間に水素結合を形成することにより、親水性が発現するのに対し、ＣＯＯＮａ基はＮａのイオン化傾向が高いため、水と接した際にＣＯＯ−とＮａ＋に電離し、各イオンが水分子と親和性を示すことより親水性が大きく向上すると推定する。
【００１６】
上記原理から、ＣＯＯ−の対イオンとしてＨ（水素）よりイオン化傾向の高い元素（例えばカリウムなど）を選定すれば同様の効果が得られると推定する。
【００１７】
また、本発明の多孔質膜が含有するポリエチレンは、ＣＯＯＮａ基の他にも、ヒドロキシ基（ＯＨ基）やカルボキシル基（ＣＯＯＨ基）などの親水性官能基を有していてもよい。
【００１８】
＜本発明の多孔質膜＞
次に、本発明の多孔質膜の特性等について説明する。
【００１９】
本発明の多孔質膜が備える空孔の細孔径は２０〜１００ｎｍであることが好ましい。細孔径が２０ｎｍを下回ると、例えば水処理用のフィルタ用濾過膜に用いた場合に目詰まりし易く、濾過膜としての寿命が短くなる傾向にあり、また、水溶液系電解液を用いた電池のセパレータに用いた場合にイオン透過性が劣る傾向にある。さらに、細孔径が小さくなることにより、透気度（一定量の空気が透過するために要する時間）が上昇する傾向にあるため、透気性が必要とされる用途に不向きな多孔質膜となる。一方、細孔径が１００ｎｍを上回ると、例えば、水溶液系の電解液を用いた電池のセパレータに用いた場合に非常時に孔が閉塞するシャットダウン性能に劣る傾向にある。これら細孔径は、処理前の多孔質膜の細孔径とグラフト率により決定されるため、使用する用途に応じて上述した範囲で適宜決定することが好ましい。
【００２０】
また、本発明の多孔質膜の少なくとも一方の表面は、親水性の指標である水接触角が８０°以下であり、かつＪＩＳ  Ｋ７２０９に準じて測定した吸水率が５０％以上であることが好ましい。
【００２１】
水接触角は多孔質膜の表面の親水性の状態を示し、吸水率は多孔質膜内部の親水性の状態を示す指標であるため、水接触角と吸水率が前記範囲となることにより、多孔質膜の表面および多孔質膜が備える細孔の内部が充分に親水化された状態となり、親水性が必要となる用途に特に好適な多孔質膜となる。
【００２２】
以下、本発明の多孔質膜の製造方法について説明する。
【００２３】
本発明の多孔質膜は、ポリエチレンを含有する多孔質膜に、少なくとも、下記に詳細を説明する工程Ｉ、ＩＩおよびＩＩＩをこの順に施すことで得られる。また、便宜上、以下、工程Ｉ、ＩＩおよびＩＩＩを施す前のポリエチレンを含有する多孔質膜を「未処理の多孔質膜」と称することがある。
【００２４】
＜未処理の多孔質膜＞
本発明の未処理の多孔質膜は、超高分子量ポリエチレンを含有し、膜の表面から裏面まで貫通する空孔を有するものであれば特に限定されることはないが、孔径分布の狭い微細空孔を表面／内部に有し、機械特性（引張強伸度、耐水圧など）にも優れるとの観点から湿式法で製膜されたものであることが好ましい。ここで、湿式法とはポリエチレン樹脂組成物をポリエチレン樹脂組成物と相溶性のある溶媒に加熱溶解した溶液からゲル状シートを成形／延伸した後に溶媒を洗浄し除去することにより多孔質膜を製膜する方法である。
【００２５】
本発明で使用する超高分子量ポリエチレンを含有する未処理の多孔質膜が備える空孔の細孔径は、３０ｎｍ以上であることが好ましく、４０ｎｍ以上であることがより好ましい。一方、上限は２００ｎｍ以下であることが好ましく、１００ｎｍ以下であることがより好ましい。未処理の多孔質膜の細孔径が上述した範囲を下回ると、後述する親水化処理工程において、アクリル系モノマー溶液が浸透し難くなり、親水性が低下する傾向にある。逆に細孔径が上述した範囲を上回ると、親水化処理した後の保水率が低下する傾向にある。
【００２６】
また、本発明の多孔質膜は、超高分子量ポリエチレンを含有することにより機械特性（引張強伸度、耐水圧）に優れたものとなるが、本発明では重量平均分子量（Ｍｗ）１×１０６以上を超高分子量と定義し、本発明の多孔質膜に含有する超高分子量ポリエチレンの重量平均分子量（Ｍｗ）は、１×１０６〜５×１０６であることが好ましく、１×１０６〜３×１０６であることがより好ましい。
【００２７】
さらに、超高分子量ポリエチレンの含有量は、未処理の多孔質膜に含まれるポリエチレン樹脂の全体を１００質量％とした場合に５質量％以上であることが好ましく、１０質量％以上であることがより好ましく、２０質量％以上であることがさらに好ましい。ポリエチレン樹脂中、すなわち、未処理の多孔質膜に含まれる超高分子量ポリエチレンの含有量が５質量％を下回ると、分子鎖の絡み合いの効果が十分得られず多孔質膜の機械特性が低下する傾向にある。一方、上限には特に制限はなく、必要となる機械特性に合わせて適宜選定すれば良い。
【００２８】
一般的に樹脂の溶融粘度が分子量に依存し、溶融粘度が大きく異なる樹脂同士は均一に混ざり難い傾向にあるとの観点から、超高分子量ポリエチレンを除く、他のポリエチレンの重量平均分子量（Ｍｗ）は、５×１０５〜９×１０５であることが、親水化処理を施した多孔質膜とした際の各種特性バラツキを抑制する観点から好ましい。
【００２９】
本発明で使用する未処理の多孔質膜の厚みは５μｍ以上であれば特に制限はないが、機械特性、耐熱性などを考慮すると１０μｍ以上であることが好ましい。厚みを１０μｍ以上とすることで、親水化処理工程での耐熱性、取扱い性が特に優れたものとなる。一方、上限は特に制限がなく使用される用途に合わせて適宜選定すれば良い。
【００３０】
＜電離性放射線の照射工程（工程Ｉ）＞  
本発明の多孔質膜の製造方法は、未処理の多孔質膜に電離性放射線を照射する工程Ｉ、アクリル系モノマーの溶液に浸漬し多孔質膜の中間体を作製する工程ＩＩ、前記多孔質膜の中間体を水酸化ナトリウム溶液に浸漬する工程ＩＩＩを少なくとも含むものである。
【００３１】
上記の製造方法における電離性放射線を照射する工程Ｉでは、未処理の多孔質膜に電離性放射線を照射し、未処理の多孔質膜に含有されるポリエチレンの側鎖のＨ（水素）を切断し、ラジカルを形成する。電離性放射線には、α線、β線、γ線、電子線を挙げることができるが、易取扱い性の観点から電子線を用いることが好ましい。照射する電子線の加速電圧は１００〜５００ｋｅＶであることが好ましい。また、電子線量としては１０〜１００ｋＧｙであることが好ましく、１０〜５０ｋＧｙであることがより好ましい。電子線量が１０ｋＧｙを下回ると親水化に充分なラジカルが発生せず、１００ｋＧｙを上回ると基材である多孔質膜へのダメージが大きくなり、機械特性が低下する傾向にある。
【００３２】
＜アクリル系モノマーの溶液への浸漬工程（工程ＩＩ）＞
次に、工程Ｉを経た、多孔質膜を、アクリル系モノマーの溶液に浸漬する工程について説明する。本工程では、工程Ｉにより、多孔質膜に含有されるポリエチレンの側鎖に発生したラジカルに、ＣＯＯＨ基をグラフト重合し、ＣＯＯＨ基を有するポリエチレンを含有する多孔質膜を作製する。
【００３３】
上記の工程ＩＩで使用するアクリル系モノマーとして、アクリル酸、アクリル酸メチル、アクリル酸エチル、アクリル酸ブチルなどが挙げられ、これら１種または２種以上のモノマー混合物を使用しても良い。ＣＯＯＨ基をグラフト重合する際、アクリル系モノマーの主鎖（アクリル酸であればＣＨ２ＣＨ２）もグラフト重合されるため、最も主鎖の短いアクリル酸を用いることが好ましい。
【００３４】
本発明では上述したアクリル系モノマーを溶媒に希釈し溶液として使用する。アクリル系モノマーを希釈する溶媒としては、有機溶媒を用いることが好ましく、易取扱い性を有するアルコール系溶媒を用いることがさらに好ましい。水を溶媒に用いた場合、疎水性であるポリエチレン多孔質膜に浸透し難く、空孔内部を均一に親水化することが困難となる傾向にある。
【００３５】
アクリル系モノマーの溶液の濃度について特に制限は無いが、２０〜５０質量％の間で適宜選定すれば良い。後述するグラフト率は、ラジカルの発生量（つまり、工程Ｉの電子線強度）が同一であれば、アクリル系モノマーの溶液の濃度および、浸漬時間により決定されるため、アクリル系モノマーの材料費、加工費の観点から、適宜アクリル系モノマーの濃度および、浸漬時間を決定すればよい。
【００３６】
前記アクリル系モノマーの溶液に工程Ｉで作製した多孔質膜を浸漬することにより、多孔質膜の表面および多孔質膜が備える細孔の内部においてまで、多孔質膜が含有するポリエチレンにＣＯＯＨ基をグラフト重合することができる。次に、グラフト重合した、ＣＯＯＨ基を有する多孔質膜を洗浄し、多孔質膜の表面および多孔質膜が備える細孔から余剰なアクリル系モノマーを除去した後、この多孔質膜を乾燥させることにより、次の工程ＩＩＩに処するためのＣＯＯＨ基を有するポリエチレンを含有する多孔質膜（以下、中間体と称することがある）を得ることができる。  
【００３７】
なお、この中間体の時点でのグラフト率は１５〜４０質量％であることが好ましい。グラフト率が１５質量％以上であることで、この後の工程である工程ＩＩＩで、中間体を水酸化ナトリウム溶液に浸漬することで、高い親水性（水接触角、保水率）を備える多孔質膜を得ることができる。一方、グラフト率を４０質量％以下とすることで、多孔質膜が備える細孔が、ＣＯＯＨ基により閉塞されることや、孔径が小さくなることが抑制できる。ここでグラフト率とは、グラフト重合前の多孔質膜の質量に対する、グラフト重合により多孔質膜に接合されたアクリル系モノマー（ＣＯＯＨ基を含む）の質量の比である。そして、グラフト率は、グラフト重合後の多孔質膜の質量から、グラフト重合前の多孔質膜の質量を引いた値をグラフト重合前の多孔質膜の質量で除したものをいう。
【００３８】
＜水酸化ナトリウム水溶液への浸漬工程（工程ＩＩＩ）＞
次に、この中間体を水酸化ナトリウム水溶液に浸漬することにより、ＣＯＯＨ基をＣＯＯＮａ基に置換する。水酸化ナトリウム水溶液の濃度については特に制限はないが、０．０５〜１ｍｏｌ／Ｌであることが好ましい。水酸化ナトリウム水溶液の濃度を０．０５ｍｏｌ／Ｌ以上とすることでＣＯＯＨ基のＣＯＯＮａ基への置換がより確実に起こり、多孔質膜の親水性がより高度なものとなる。一方で、水酸化ナトリウム水溶液の濃度を１ｍｏｌ／Ｌ以下とすることで、材料費対効果の観点で、より効率的にＣＯＯＨ基のＣＯＯＮａ基への置換を実行することができる。
【実施例】
【００３９】
以下に本発明について、実施例を用いてさらに具体的に説明する。なお、実施例中に示す特性値の測定方法は次のとおりである。
【００４０】
Ａ．細孔径
（１）測定方法
パームポロメーター「ＣＦＰ−１５００（ＰＭＩ社製）を用い試験体の細孔径をＷｅｔ加圧／Ｄｒｙ加圧法で測定した。
（２）測定条件
・試験液  ：Ｇａｌｗｉｃｋ（１５．９ＤＹＮＥＳ／ＣＭ）
・測定圧力：５００〜２７００ｋＰａ
・解析法  ：細孔（ＤＩＳＴ）の最大値を読み取り、試験体の細孔径とする。
【００４１】
Ｂ．水接触角
（１）測定方法
接触角計「ＤｒｏｐＭａｓｔｅｒＤＭｓ−４００（協和界面科学株式会社製）」
を用い試験体表面の水接触角を液滴法で測定した。
（２）測定条件
・試験液  ：蒸留水、１μＬ
・測定時期：試験液滴下後１０００ｍＳ
・解析法  ：θ／２法
・ｎ数    ：３    。
【００４２】
Ｃ．吸水率
（１）測定方法
ｉ）５０℃に調整したオーブンで試験体を２４時間乾燥させる。
ｉｉ）デシケーターに投入し、室温まで冷却し、試験体の重量を測定する。
ｉｉｉ）上記ｉ）、ｉｉ）の作業を試験体の重量が±０．１ｍｇ以内で一定になるまで行い初期重量（ｍ１）とする。
ｉＶ）試験体を蒸留水に２４時間浸漬した後、取り出し、表面の水分を拭き取る（キムタオル）。１分以内に吸水後の重量を測定し、吸水後重量（ｍ２）とする。
Ｖ）（（ｍ２−ｍ１）／ｍ１）×１００により、吸水率を算出する。
（２）引用規格：ＪＩＳ  Ｋ７２０９−２０００に準拠    
Ｄ．多孔質膜の組成
（１）測定方法
フーリエ変換赤外分光光度計「ＩＲ  Ｐｒｅｓｔｉｇｅ−２１（株式会社島津製作所製）を用い赤外吸収スペクトルを測定し、ポリエチレン由来のピーク（２９６０ｃｍ−１、２８７０ｃｍ−１付近）の有無を確認した。
【００４３】
（２）測定条件
・ユニット：  ＡＴＲ法ユニット（ＭＩＲａｃｌｅＡ）
・測定波数：  ４００〜４０００ｃｍ−１
Ｅ．重量平均分子量
（１）測定方法
ゲルパーミエーションクロマトグラフィー（株式会社島津製作所製）を用
い重量平均分子量を測定した。
（２）測定条件
・溶媒  ：  ｏ―ジクロロベンゼン
・温度  ：  １３５℃
・流量  ：  １．０ｍｌ／ｍｉｎ    。
【００４４】
Ｆ．ＣＯＯＮａ基の定性
（１）測定方法
フーリエ変換赤外分光光度計「ＩＲ  Ｐｒｅｓｔｉｇｅ−２１（株式会社島津製作所製）を用い赤外吸収スペクトルを測定し、ＣＯＯＮａ由来のピーク（１５５０ｃｍ−１付近）の有無を確認した。
【００４５】
（２）測定条件
・ユニット：  ＡＴＲ法ユニット（ＭＩＲａｃｌｅＡ）
・測定波数：  ４００〜４０００ｃｍ−１
（３）その他
・上記測定方法で組成の定性が困難な場合、ＮＭＲなどの既知の方法を併用してもよい。
【００４６】
［実施例１］
＜未処理の多孔質膜＞
厚み：１２μｍ、融点：１３７℃、細孔径：４０μｍ、水接触角：１１０°、吸水率：２％、引張強度：２１２ＭＰａ、引張伸度：１１７％の重量平均分子量（ＭＷ）２．０×１０−６の超高分子量ポリエチレンを２５質量％、３．０×１０−５の高密度ポリエチレンを７５質量％含有する未処理の多孔質膜を基材に用いた。
【００４７】
＜電離性放射線の照射工程（工程Ｉ）＞
前記未処理の多孔質膜に電子線（加速電圧：１００ｋｅＶ、電子線強度：２０ｋＧｙ）を照射し、ラジカルを形成した。
【００４８】
＜アクリル系モノマーの溶液への浸漬工程（工程ＩＩ）＞
前記ラジカルを形成した多孔質膜を濃度３５質量％のアクリル酸アルコール溶液に１２０分間浸漬した後、５０℃オーブンで乾燥させ中間体を得た。なお、グラフト率は１６％であった。
【００４９】
＜水酸化ナトリウム水溶液への浸漬工程（工程ＩＩＩ）＞
親水性ポリエチレン多孔質膜中間体を０．１Ｍ／Ｌの水酸化ナトリウム水溶液に１２時間浸漬した後、蒸留水で洗浄し、５０℃オーブンで乾燥させ試験体を得た。
【００５０】
［実施例２］
工程ＩＩにおけるアクリル酸アルコール溶液の濃度を４０質量％に変更したことを除き、実施例１と同一の方法で試験体を得た。なお、工程ＩＩ終了時点のグラフト率は１９％であった。
【００５１】
［実施例３］
工程ＩＩにおけるアクリル酸アルコール溶液の濃度を４５質量％に変更したことを除き、実施例１と同一の方法で試験体を得た。なお、工程ＩＩ終了時点のグラフト率は２３％であった。
【００５２】
［実施例４］
工程ＩＩにおけるアクリル酸アルコール溶液の濃度を５０質量％に変更したことを除き、実施例１と同一の方法で試験体を得た。なお、工程ＩＩ終了時点のグラフト率は３３％であった。
【００５３】
［実施例５］
工程ＩＩにおけるアクリル酸アルコール溶液の濃度を６０質量％に変更したことを除き、実施例１と同一の方法で試験体を得た。なお、工程ＩＩ終了時点のグラフト率は４４％であった。
【００５４】
［比較例１］
水酸化ナトリウム水溶液への浸漬（工程ＩＩＩ）を行わないことを除き、実施例１と同一の方法で試験体を得た。
【００５５】
実施例１〜５、および比較例１の各試験体について、上述した測定方法を用い、細孔径、水接触角、吸水率を測定した結果を表１に示す。
【００５６】
親水性官能基にＣＯＯＮａ基を有する実施例１は、水接触角＝７９°、吸水率＝５４％であり、水酸化ナトリウム水溶液に浸漬していない親水性官能基がＣＯＯＨ基の比較例１（水接触角＝９４°、吸水率＝３５％）対比で高い親水性を有することを確認した。
【００５７】
また、中間体のグラフト率を１９質量％、２３質量％、３３質量％とした実施例２、３、４は、グラフト率１６質量％の実施例１と比較して、親水性（水接触角、吸水率）に優れる傾向であった。
【００５８】
一方、グラフト率の向上（実施例１→実施例５）に伴い、細孔径が小さくなる傾向にあるため、必要とする親水性と透気性の観点から適宜選定することが好ましい。
【００５９】
なお、水酸化ナトリウム水溶液へ浸漬（工程ＩＩＩ）した実施例１〜５はいずれも１５５０ｃｍ−１付近にＣＯＯＮａ由来のピークを有し、水酸化ナトリウム水溶液へ浸漬していない比較例１はＣＯＯＮａ由来のピークを有していないことを確認した。
【００６０】
【表１】
2020146659.tif 000002
【産業上の利用可能性】
【００６１】
本発明の多孔質膜は、水接触角、および吸水率を高いレベルで備え、親水性に優れているので、水溶液系の電解液を用いた電池のセパレータ、水処理用のフィルタ用濾過膜など親水性を必要とする用途に好適に使用することができる。